(57)【特許請求の範囲】
【請求項１】
下記一般式（１）で表わされる構造からなる光重合開始剤。
0004164919.tif 000005
（式中Ｒ1およびＲ2はそれぞれ独立に炭素数４〜１５の３級アルキル基または炭素数９〜１５の３級アラルキル基を表し、−Ｘ1−Ｒ3及び−Ｘ2−Ｒ4が独立にメタノール、エタノール、２−プロパノール、１−ブタノール若しくはベンジルアルコールのアルコール残基であるアルコキシ基である）。
【請求項２】
一般式（１）において−Ｘ1−Ｒ3及び−Ｘ2−Ｒ4が独立に２−ヒドロキシエチル（メタ）アクリレート、２−ヒドロキシプロピル（メタ）アクリレート、ポリエチレングリコールモノ（メタ）アクリレート、ポリプロピレングリコールモノ（メタ）アクリレート若しくはヒドロキシブチル（メタ）アクリレートのアルコール残基であるアルコキシ基である請求項１に記載の光重合開始剤。
【請求項３】
一般式（１）において−Ｘ1−Ｒ3及び−Ｘ2−Ｒ4が独立にジメチルアミノエタノール若しくはジエチルアミノエタノールのアルコール残基であるアルコキシ基である請求項１に記載の光重合開始剤。
【請求項４】
一般式（１）において−Ｘ1−Ｒ3及び−Ｘ2−Ｒ4が独立にテトラヒドロフルフリルアルコール若しくはテトラヒドロフルフリルアルコールをε−カプロラクトンに付加して得られるモノアルコールのアルコール残基であるアルコキシ基である請求項１に記載の光重合開始剤。
【請求項５】
一般式（２）で表わされる構造からなる光重合開始剤。
0004164919.tif 000006
ーーー（２）
（式中Ｒ5、Ｒ7、Ｒ8、Ｒ9、Ｒ10、Ｒ11、はそれぞれ独立に炭素数４〜１５の３級アルキル基または炭素数９〜１５の３級アラルキル基を表し、−Ｘ3−Ｒ6及び−Ｘ3−Ｒ12が独立にメタノール、エタノール、２−プロパノール、１−ブタノール若しくはベンジルアルコールのアルコール残基であるアルコキシ基であり、ｍは１〜３０の整数を表し、ｎは０〜３０の整数を表す）。
【請求項６】
一般式（２）において−Ｘ3−Ｒ6及び−Ｘ3−Ｒ12が独立に２−ヒドロキシエチル（メタ）アクリレート、２−ヒドロキシプロピル（メタ）アクリレート、ポリエチレングリコールモノ（メタ）アクリレート、ポリプロピレングリコールモノ（メタ）アクリレート若しくはヒドロキシブチル（メタ）アクリレートのアルコール残基であるアルコキシ基である請求項５に記載の光重合開始剤。
【請求項７】
一般式（２）において−Ｘ3−Ｒ6及び−Ｘ3−Ｒ12が独立にジメチルアミノエタノール若しくはジエチルアミノエタノールのアルコール残基であるアルコキシ基である請求項５に記載の光重合開始剤。
【請求項８】
一般式（２）において−Ｘ3−Ｒ6及び−Ｘ3−Ｒ12が独立にテトラヒドロフルフリルアルコール若しくはテトラヒドロフルフリルアルコールをε−カプロラクトンに付加して得られるモノアルコールのアルコール残基であるアルコキシ基である請求項５に記載の光重合開始剤。
【請求項９】
請求項１〜４のいずれかに記載の一般式（１）または請求項５〜８のいずれかに記載の一般式（２）で表わされる構造からなる光重合開始剤の１種または２種以上を含有する光重合開始剤組成物。
【請求項１０】
一般式（１）及び（２）以外の光重合開始剤または増感色素の１種または２種以上をそれぞれ光重合開始剤と増感色素の合計量の１〜８０重量％使用してなる、請求項９に記載の光重合開始剤組成物。
【請求項１１】
請求項９に記載の光重合開始剤組成物に色素を混合してなる感光性着色組成物。
【請求項１２】
請求項１１に記載の感光性着色組成物を使用して製造されるカラーフィルター。
【請求項１３】
請求項１２に記載のカラーフィルターを使用して製造される液晶表示素子。
【発明の詳細な説明】
【０００１】
【発明の属する技術分野】
本発明は光重合開始剤、光重合性開始剤組成物、あるいはカラー液晶表示素子、カラー固体撮像素子などにおいて用いられるカラーフィルターを製造するための感光性着色組成物、それを用いたカラーフィルターおよび液晶表示素子に関する。
【０００２】
【従来の技術】
ビニル基等の重合性不飽和基を有するモノマー、オリゴマーを重合させ、塗膜を硬化させる場合に光重合開始剤の存在下、光を照射する重合方法は、他の方法に比較して速い硬化速度、低温での硬化が可能といった利点を有していることから、塗料、レジスト等に広く利用されている。硬化の速度は光重合開始剤に依存するため、これまで各種の光重合開始剤が開発されてきた。
【０００３】
例えばドイツ特許１６９４１４９号にはベンゾインエーテル類、米国特許４０４８０３号にはアセトフェノン誘導体が開示されている。またこれ以外にも、アリルジアゾニウム塩やハロゲン化炭化水素等の光ラジカル発生剤が知られている。またある種の有機過酸化物も光重合開始剤として有用なことが知られており、これらの重合系についても多くの研究がなされている。具体的には米国特許４１７１２５２号、４４１６８２６号および４７５２６４９号には、特定のｔ−ブチルペルオキシエステルを有する芳香族化合物が開示されている。
【０００４】
さらに、ジャーナル オブ オーガニック ケミストリーの４４巻４１２３頁（１９７９年）やジャーナル オブ ポリマー サイエンス ケミストリーの２１巻３１２９頁（１９８３年）には４，４´−ジ（ｔ−ブチルペルオキシカルボニル）ベンゾフェノン等の、過酸エステルを１〜２個有するベンゾフェノン誘導体の合成とビニルモノマーの重合について検討されている。
【０００５】
しかし、これらの化合物のうち過酸エステルが１個のものについては光重合活性が低く、過酸エステルが２個のものについては有機溶剤で希釈溶解して冷蔵保存していると結晶が析出しやすい、原料が高価であり製造コストが高いという欠点があった。また特公平３−６０３２２号公報には過酸エステルを４個有するベンゾフェノン誘導体が開示されているが、この化合物は光重合活性は良好であり原料も安価であるが、有機溶剤で希釈溶解して冷蔵保存していると結晶が析出するという欠点があった。さらに特開平１０−１７５４７号公報に開示されている過酸エステルは有機溶剤で希釈溶解して冷蔵保存しても結晶の析出がなく、高感度であるが、製造プロセスが長く、困難な反応を伴うために製造コストが高いという欠点があった。
【０００６】
【発明が解決しようとする課題】
以上詳述したように、本発明の目的は高感度かつ安価で、有機溶剤で希釈溶解して冷蔵保存したときに結晶の析出のない光重合開始剤を提供することである。また、この光重合開始剤を使用した光重合性開始剤組成物、感光性着色組成物、カラーフィルターを提供する。
【０００７】
【課題を解決するための手段】
すなわち、本発明の第一は、下記一般式（１）で表わされる構造からなる光重合開始剤である。
0004164919.tif 000002
ーーー(1)
（式中Ｒ1およびＲ2はそれぞれ独立に炭素数４〜１５の３級アルキル基または炭素数９〜１５の３級アラルキル基を表し、Ｘ1およびＸ2はそれぞれ独立に−Ｏ−または−ＮＨ−を表し、Ｒ3は炭素数１〜３０の有機基でＸ1と結合する原子が酸素原子でないものを表し、Ｒ4は炭素数１〜３０の有機基でＸ2と結合する原子が酸素原子でないものまたは炭素数４〜１５の３級アルコキシ基または炭素数９〜１５の３級アラルキルオキシ基を表す）。
一般式（１）において−Ｘ1−Ｒ3及び−Ｘ2−Ｒ4が独立にメタノール、エタノール、２−プロパノール、１−ブタノール若しくはベンジルアルコールのアルコール残基であるアルコキシ基である場合、２−ヒドロキシエチル（メタ）アクリレート、２−ヒドロキシプロピル（メタ）アクリレート、ポリエチレングリコールモノ（メタ）アクリレート、ポリプロピレングリコールモノ（メタ）アクリレート若しくはヒドロキシブチル（メタ）アクリレートのアルコール残基であるアルコキシ基である場合、またはジメチルアミノエタノール若しくはジエチルアミノエタノールのアルコール残基であるアルコキシ基である場合等が好ましい態様である。
【０００８】
本発明の第二は、下記一般式（２）で表わされる構造からなる光重合開始剤である。
0004164919.tif 000003
ーーー（２）
（式中Ｒ5、Ｒ7、Ｒ8、Ｒ9、Ｒ10、Ｒ11、はそれぞれ独立に炭素数４〜１５の３級アルキル基または炭素数９〜１５の３級アラルキル基を表し、Ｒ6、Ｒ12はそれぞれ独立に炭素数４〜１５の３級アルコキシ基または炭素数９〜１５の３級アラルキルオキシ基または炭素数１〜３０の有機基でＸ3と結合する原子が酸素原子でないものを表し、Ｘ3は−Ｏ−または−ＮＨ−を表し、Ｒ13は炭素数２〜８のアルキレン基を表し、ｍは１〜３０の整数を表し、ｎは０〜３０の整数を表す）。
一般式（２）において−Ｘ3−Ｒ6及び−Ｘ3−Ｒ12が独立にメタノール、エタノール、２−プロパノール、１−ブタノール若しくはベンジルアルコールのアルコール残基であるアルコキシ基である場合、２−ヒドロキシエチル（メタ）アクリレート、２−ヒドロキシプロピル（メタ）アクリレート、ポリエチレングリコールモノ（メタ）アクリレート、ポリプロピレングリコールモノ（メタ）アクリレート若しくはヒドロキシブチル（メタ）アクリレートのアルコール残基であるアルコキシ基である場合、またはジメチルアミノエタノール若しくはジエチルアミノエタノールのアルコール残基であるアルコキシ基である場合等が好ましい態様である。
【０００９】
本発明の第三は、一般式（１）または（２）で表わされる構造を有する光重合開始剤の１種または２種以上を使用した光重合性開始剤組成物である。
本発明の第四は、一般式（１）と（２）以外の光重合開始剤または増感色素の１種または２種以上を、それぞれ光重合開始剤と増感色素の合計量の１〜８０重量％（以後％は重量％を表わす）使用した、前記光重合性開始剤組成物である。この場合、好ましい添加量１０〜７０％である。
本発明の第五は、第三の発明の光重合性開始剤組成物に色素を混合した感光性着色組成物である。
【００１０】
本発明の第六は、前記に記載の感光性着色組成物を使用して製造されるカラーフィルターである。
本発明の第七は、前記カラーフィルターを使用して製造される液晶表示素子である。
【００１１】
【発明の実施の形態】
本発明の構成と効果について以下に詳細に説明する。
本発明で用いられる一般式（１）で表わされる化合物は、ベンゾフェノン構造を有するテトラカルボン酸無水物、例えば３，３´，４，４´−ベンゾフェノンテトラカルボン酸二無水物に１級アミンを反応させるか、あるいは、ピリジン、トリエチルアミン等の第三アミンの存在下、１級アルコールまたは２級アルコールあるいはフェノール類を反応させ、生成したカルボキシル基を塩化チオニル、五塩化リン、ホスゲン等を用いてカルボン酸塩化物とした後、水酸化ナトリウム、トリエチルアミン、ピリジン等の塩基性化合物の存在下ヒドロキシペルオキシドと反応させて得ることができる。
【００１２】
この反応で用いる１級アミンあるいは１級アルコールあるいは２級アルコールあるいはフェノール類としては、メチルアミン、エチルアミン、ｎ−プロピルアミン、ｉｓｏ−プロピルアミン、ｎ−ブチルアミン、ｉｓｏ−ブチルアミン、ｓｅｃ−ブチルアミン、ｔｅｒｔ−ブチルアミン、１−（２−アミノエチル）−２−ピロリドン、メタノール、エタノール、１−プロパノール、２−プロパノール、１−ブタノール、２−ブタノール、１−ペンタノール、２−ペンタノール、１−ヘキサノール、２−ヘキサノール、シクロヘキサノール、２−エチルヘキシルアルコール、オクチルアルコール、ラウリルアルコール、ステアリルアルコール、１−（２−ヒドロキシエチル）−２−ピロリドン、３−シクロヘキセン−１−メタノール、フェノール、２−ヒドロキシエチル（メタ）アクリレート、２−ヒドロキシプロピル（メタ）アクリレート、ポリエチレングリコールモノ（メタ）アクリレート、ポリプロピレングリコールモノ（メタ）アクリレート、ヒドロキシブチル（メタ）アクリレート、フルフリルアルコール、テトラヒドロフルフリルアルコール、テトラヒドロフルフリルアルコールをε−カプロラクトンで変性した化合物、ベンジルアルコール、ジメチルアミノエタノール、ジエチルアミノエタノール等をあげることができる。
【００１３】
製造コストの面からはメタノール、エタノール、２−プロパノール、１−ブタノール、ベンジルアルコールが安価であり特に好ましい。光重合開始剤の感度の面からは２−ヒドロキシエチル（メタ）アクリレート、２−ヒドロキシプロピル（メタ）アクリレート、ポリエチレングリコールモノ（メタ）アクリレート、ポリプロピレングリコールモノ（メタ）アクリレート、ヒドロキシブチル（メタ）アクリレートが特に好ましい。これは、過酸エステルと（メタ）アクリロイル基が近接しているため、重合開始剤としての効率が高くなるためである。
【００１４】
また、ジメチルアミノエタノール、ジエチルアミノエタノールを使用した場合も、アミンの効果で感度が向上する。光重合性開始剤組成物の現像特性の面からはテトラヒドロフルフリルアルコール、テトラヒドロフルフリルアルコールをε−カプロラクトンで変性した化合物が現像時のパターン形状が良好で特に好ましい。この場合、アルコール中の水素のε−カプロラクトンに対する付加反応により生成する水酸基含有化合物、更に、その化合物のε−カプロラクトンに対する同様な付加反応により生成する化合物等を含む。しかしＲ3若しくはＲ4において炭素数の上限が３０個以下であると言う制約が有る。
【００１５】
酸塩化物と反応させるヒドロキシペルオキシドとしては、ｔ−ブチルハイドロパーオキサイド、ｔ−アミルハイドロパーオキサイド、ｔ−ヘキシルハイドロパーオキサイド、ｔ−オクチルハイドロパーオキサイド、ｔ−クミルハイドロパーオキサイド等をあげることができる。製造コストの面からはｔ−ブチルハイドロパーオキサイドが特に好ましい。
【００１６】
本発明で用いられる一般式（２）で表わされる化合物は、ベンゾフェノン構造を有するテトラカルボン酸二無水物、例えば３，３´，４，４´−ベンゾフェノンテトラカルボン酸二無水物に、ピリジン、トリエチルアミン等の第三アミンの存在下、エチレングリコール、ジエチレングリコール、ポリエチレングリコール、プロピレングリコール、ジプロピレングリコール、ポリプロピレングリコール、１，４−ブタンジオール、エチレンジアミン、ヘキサメチレンジアミン等を反応させ、以後（１）と同様にカルボン酸塩化物とした後、ヒドロキシペルオキシドと反応させて得ることができる。
【００１７】
更に、Ｒ5，Ｒ7，Ｒ8，Ｒ9，Ｒ10は式（１）におけるＲ1，Ｒ2と同様であり、Ｘ3は式（１）におけるＸ1，Ｘ2と同様であり、Ｒ6，Ｒ12は式（１）におけるＲ3，Ｒ4と同様であり、それぞれにおいて同様な原料を用いることにより製造することができる。
【００１８】
一般式（２）の化合物は１分子中に多数の過酸エステル構造を有するため、高感度である。また、アルキル鎖長を調整することで、硬化塗膜の物性をコントロールできるので、非常に有用である。
【００１９】
また、構造が複雑になるので一般式としては表せないが、グリセリン、トリエタノールアミンを上記酸無水物と反応させてもよい。この場合は、モル比をコントロールしないと超高分子量となって取り扱いが困難になる危険があるため、注意が必要である。
【００２０】
このようにして得られた本発明の光重合開始剤は製造コストが安価で、感度が高く、溶媒に希釈溶解して冷蔵保存しても結晶の析出が起こらない、光重合性開始剤組成物の原料として優れた特性を持つものである。
本発明の光重合開始剤とバインダーポリマー、光重合性モノマー、溶媒を混合、溶解すると、光重合性開始剤組成物を得ることができる。本発明の光重合開始剤は、単独ではｉ線、ｈ線、ｇ線への感度が低いため、これらの光線を使う場合は、他の光重合開始剤や増感色素と併用することが望ましい。
【００２１】
他の光重合開始剤や増感色素の具体例としては、ベンゾフェノン、ミヒラーズケトン、４，４´−ビス（ジエチルアミノ）ベンゾフェノン、キサントン、チオキサントン、イソプロピルキサントン、２，４−ジエチルチオキサントン、２−エチルアントラキノン、アセトフェノン、２−ヒドロキシ−２−メチルプロピオフェノン、２−ヒドロキシ−２−メチル−４´−イソプロピルプロピオフェノン、１−ヒドロキシシクロヘキシルフェニルケトン、イソプロピルベンゾインエーテル、イソブチルベンゾインエーテル、２，２−ジエトキシアセトフェノン、２，２−ジメトキシ−２−フェニルアセトフェノン、ベンジル、カンファーキノン、ベンズアントロン、２−メチル−１− [４−（メチルチオ）フェニル ]−２−モルホリノプロパン−１−オン、２−ベンジル−２−ジメチルアミノ−１−（４−モルホリノフェニル）−ブタノン−１、４−ジメチルアミノ安息香酸エチル、４−ジメチルアミノ安息香酸イソアミル、４，４´−ジ（ｔ−ブチルペルオキシカルボニル）ベンゾフェノン、３，４，４´−トリ（ｔ−ブチルペルオキシカルボニル）ベンゾフェノン、３，３´，４，４´−テトラ（ｔ−ブチルペルオキシカルボニル）ベンゾフェノン、３，３´，４，４´−テトラ（ｔ−ヘキシルペルオキシカルボニル）ベンゾフェノン、２，４，６−トリメチルベンゾイル−ジフェニルフォスフィンオキサイド、２，４，６−トリメチルベンゾイル−フェニルフォスフィン酸メチルエステル、２，４，６−トリメチルベンゾイル−フェニルフォスフィン酸エチルエステル、２，４−ジクロルベンゾイル−ジフェニルフォスフィンオキサイド、２，６−ジクロルベンゾイル−ジフェニルフォスフィンオキサイド、２，３，５，６−テトラメチルベンゾイル−ジフェニルフォスフィンオキサイド、３，４−ジメチルベンゾイル−ジフェニルフォスフィンオキサイド、ビス（２，４，６−トリメチルベンゾイル）−フェニルフォスフィンオキサイド、ビス（２，６−ジメトキシベンゾイル）−２，４，４−トリメチル−ペンチルフォスフィンオキサイド、４−［ｐ−Ｎ，Ｎ−ジ（エトキシカルボニルメチル）］−２，６−ジ（トリクロロメチル）−ｓ−トリアジン、１，３−ビス（トリクロロメチル）−５−（２´−クロロフェニル）−ｓ−トリアジン、１，３−ビス（トリクロロメチル）−５−（４´−メトキシフェニル）−ｓ−トリアジン、２−（ｐ−ジメチルアミノスチリル）ベンズオキサゾール、２−（ｐ−ジメチルアミノスチリル）ベンズチアゾール、３，３´−カルボニルビス（７−ジエチルアミノクマリン）等をあげることができる。もちろん２種以上を混合して用いることも有効である。
【００２２】
なかでも４，４´−ビス（ジエチルアミノ）ベンゾフェノン、２−メチル−１− [４−（メチルチオ）フェニル ]−２−モルホリノプロパン−１−オン、２−ベンジル−２−ジメチルアミノ−１−（４−モルホリノフェニル）−ブタノン−１が好ましい。特に４，４´−ビス（ジエチルアミノ）ベンゾフェノンと２−ベンジル−２−ジメチルアミノ−１−（４−モルホリノフェニル）−ブタノン−１を組み合わせて使用した場合、あるいは４，４´−ビス（ジエチルアミノ）ベンゾフェノンと２−ベンジル−２−ジメチルアミノ−１−（４−モルホリノフェニル）−ブタノン−１と２−メチル−１− [４−（メチルチオ）フェニル ]−２−モルホリノプロパン−１−オンを組み合わせて使用した場合に感度が高く、樹脂との相溶性が高く、保存安定性が高く、パターンエッジ形状も良好で、非常に好ましい。
【００２３】
本発明の光重合性開始剤組成物における光重合開始剤と増感色素の混合割合は、バインダーポリマーと光重合性モノマーの合計量に対して光重合開始剤と増感色素の合計が２〜１００％が好ましい。２％より少ないと実用的な感度が得られず、１００％を超えると感度は頭打ちになりコスト的に割高になる。
【００２４】
本発明の光重合性開始剤組成物に使用するバインダーポリマーは特に限定しないが、（メタ）アクリル樹脂、ポリエステル、ポリイミド、ポリスチレン、エポキシ樹脂、スチレン−無水マレイン酸共重合体、ブチラール樹脂、ポリ塩化ビニル、ポリ酢酸ビニル、ポリビニルホルマール、ポリビニルアルコール、ポリアミド、フェノール樹脂、ポリウレタン、セルロース系ポリマー、ポリビニルピロリドン、ポリエチレングリコール、ポリプロピレングリコール、ポリエチレンイミン、メラミン樹脂、グアナミン樹脂、ポリエチレン、ポリプロピレン等を使用することができる。
【００２５】
近年は未露光部分をアルカリ液で除去し、任意のパターンを得ることができる高機能光重合性開始剤組成物の需要が増加しているが、この用途には（メタ）アクリル樹脂、スチレン−無水マレイン酸共重合体、ポリビニルアルコール、フェノール樹脂、ポリビニルピロリドン、ポリエチレングリコール、ポリプロピレングリコールが好適である。特にアルカリ現像特性をコントロールしやすい（メタ）アクリル樹脂、スチレン−無水マレイン酸共重合体が好適である。バインダーポリマーの混合割合は、光重合性開始剤組成物全量に対し１〜７０％が好ましいが、用途によってはこの範囲以外の混合割合、たとえばバインダーポリマーを全く使用しないなど、でもよい。
【００２６】
本発明の光重合性開始剤組成物に使用する光重合性モノマーは特に限定しないが、（メタ）アクリル酸や、（メタ）アクリル酸２−ヒドロキシエチル、（メタ）アクリル酸２−ヒドロキシプロピル、（メタ）アクリル酸４−ヒドロキシブチル、（メタ）アクリル酸メチル、（メタ）アクリル酸エチル、（メタ）アクリル酸イソプロピル、（メタ）アクリル酸ｎ−ブチル、（メタ）アクリル酸イソブチル、（メタ）アクリル酸ｔ−ブチル、（メタ）アクリル酸２−エチルヘキシル、（メタ）アクリル酸ヘキシル、（メタ）アクリル酸シクロヘキシル、（メタ）アクリル酸オクチル、（メタ）アクリル酸トリデシル、（メタ）アクリル酸ラウリル、（メタ）アクリル酸ステアリル、（メタ）アクリル酸フェニル、（メタ）アクリル酸ベンジル、（メタ）アクリル酸２−メトキシエチル、（メタ）アクリル酸エトキシエトキシエチル、（メタ）アクリル酸３−メトキシブチル、（メタ）アクリル酸フェノキシエチル、（メタ）アクリル酸セチル、（メタ）アクリル酸イソボルニル、（メタ）アクリル酸ジメチルアミノエチル、ジメチルアミノエチル（メタ）アクリレート四級化物、（メタ）アクリル酸モルホリノエチル、（メタ）アクリル酸トリメチルシロキシエチル、
【００２７】
大阪有機化学（株）製ビスコート＃１９３、ビスコート＃３２０、ビスコート＃２３１１ＨＰ、ビスコート＃２２０、ビスコート＃２０００、ビスコート＃２１００、ビスコート＃２１５０、ビスコート＃２１８０、ビスコート３Ｆ、ビスコート３ＦＭ、ビスコート４Ｆ、ビスコート４ＦＭ、ビスコート６ＦＭ、ビスコート８Ｆ、ビスコート８ＦＭ、ビスコート１７Ｆ、ビスコート１７ＦＭ、ビスコートＭＴＧ、東亜合成（株）製Ｍ−１０１、Ｍ−１０２、Ｍ−１１０、Ｍ−１１３、Ｍ−１１７、Ｍ−１２０、Ｍ−５３００、Ｍ−５６００、Ｍ−５７００、ＴＯ−８５０、ＴＯ−８５１、ＴＯ−１２４８、ＴＯ−１２４９、ＴＯ−１３０１、ＴＯ−１３１７、ＴＯ−１３１５、ＴＯ−９８１、ＴＯ−１２１５、ＴＯ−１３１６、ＴＯ−１３２２、ＴＯ−１３４２、ＴＯ−１３４０、ＴＯ−１２２５、シクロヘキセン−３，４−ジカルボン酸−（２−モノ（メタ）アクリロイルオキシ）エチル、３−シクロヘキセニルメチル（メタ）アクリレート、２−テトラヒドロフタルイミドエチル（メタ）アクリレート、（メタ）アクリルアミド、ジメチルアミノプロピル（メタ）アクリルアミド、Ｎ，Ｎ−ジメチルアクリルアミド、スチレン、α−メチルスチレン、無水マレイン酸、Ｎ−ビニルピロリドン、４−アクリロイルモルホリン等の単官能モノマーや、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリス（メタ）アクリロイルオキシエチルフォスフェート、ポリエチレングリコールジ（メタ）アクリレート、イソシアヌール酸エチレンオキシド変性トリ（メタ）アクリレート、イソシアヌール酸エチレンオキシド変性ジ（メタ）アクリレート、ポリエステル（メタ）アクリレート、ジグリセリンテトラ（メタ）アクリレート等の多官能モノマーをあげることができる。もちろん２種以上のモノマーを混合して使用することもできる。
【００２８】
なかでもペンタエリスリトールトリアクリレート、ペンタエリスリトールテトラアクリレート、ジペンタエリスリトールペンタアクリレート、ジペンタエリスリトールヘキサアクリレートが感度が高く好ましい。特にジペンタエリスリトールペンタアクリレート、ジペンタエリスリトールヘキサアクリレートは光重合硬化後の塗膜表面の耐スパッタ性も良好でより一層好ましい。
【００２９】
また、未露光部分をアルカリ液で除去し、任意のパターンを得ることができる高機能光重合性開始剤組成物の用途では、パターンエッジの形状をコントロールするために、ポリエチレングリコールジアクリレート、ポリプロピレングリコールジアクリレート、フタル酸モノヒドロキシエチルアクリレート、日本化薬（株）製ＫＡＹＡＲＡＤ ＴＣ−１１０Ｓ、同ＫＡＹＡＲＡＤ Ｒ−７１２、同ＫＡＹＡＲＡＤ Ｒ−５５１、同ＫＡＹＡＲＡＤ Ｒ−６８４等の単官能モノマーや２官能モノマーを混合して使用することも有効である。
光重合性モノマーの混合割合は特に限定しないが、通常光重合性開始剤組成物の全体量の、１〜９０％である。
【００３０】
本発明の光重合性開始剤組成物に使用する溶媒は、光重合開始剤、バインダーモノマー、光重合性モノマーを溶解するものであれば特に限定しないが、例えば水、エタノール、２−プロパノール、２−ブタノン、酢酸エチル、酢酸ブチル、エチレングリコールモノイソプロピルエーテル、エチレングリコールモノブチルエーテル、エチルカルビトール、プロピレングリコールモノメチルエーテル、プロピレングリコールモノメチルエーテルアセテート、エチレングリコールモノブチルエーテルアセテート、シクロヘキサノン、シクロペンタノン、ジエチレングリコールジメチルエーテル、ジエチレングリコールジエチルエーテル、トルエン、キシレン、γ−ブチロラクトン、Ｎ，Ｎ−ジメチルアセトアミド等を使用することができる。
【００３１】
なかでもプロピレングリコールモノメチルエーテル、プロピレングリコールモノメチルエーテルアセテート、シクロヘキサノン、トルエンが塗布時の膜厚の均一性の面からより一層好ましい。もちろん２種以上の混合溶媒として使用することもできる。または、溶媒を全く使用しない無溶剤型光重合性開始剤組成物とすることも、環境への影響の面から好ましい。
【００３２】
本発明の光重合性開始剤組成物に、シランカップリング剤、レベリング剤、界面活性剤、接着剤等を添加するのも、各種特性を向上させるのに有効である。
本発明の光重合性開始剤組成物に色素を混合すると、感光性着色組成物を得ることができる。
【００３３】
色素の具体例としては、アゾ染料、アントラキノン染料、トリフェニルメタン染料、ポリメチン染料、金属錯塩染料、ビスアゾ染料、トリスアゾ染料、硫化染料、インジゴイド染料等の合成染料や、Ｃ．Ｉ．ピグメントイエロー１２、１３、１４、１７、２０、２４、３１、５５、８３、９３、１０９、１１０、１３７、１３９、１５０、１５３、１５４、１６６、１６８、１７３、Ｃ．Ｉ．ピグメントオレンジ３６、４３、５１、Ｃ．Ｉ．ピグメントレッド９、９７、１２２、１２３、１４９、１７６、１７７、１８０、２１５、２５４、Ｃ．Ｉ．ピグメントバイオレット１９、２３、２９、Ｃ．Ｉ．ピグメントブルー１５、１５：３、１５：６、Ｃ．Ｉ．ピグメントグリーン７、３６、Ｃ．Ｉ．ピグメントブラウン２８、Ｃ．Ｉ．ピグメントブラック１、７等の有機顔料をあげることができる。
【００３４】
近年需要の増加しているカラーフィルター用の感光性着色組成物の用途では、耐熱性、耐光性の面から有機顔料が好ましい。さらに、Ｃ．Ｉ．ピグメントレッド１７７、２５４、Ｃ．Ｉ．ピグメントイエロー１３９，１５０、Ｃ．Ｉ．ピグメントグリーン３６、Ｃ．Ｉ．ピグメントブルー１５、１５：６が色純度と透過率の面から特に好ましい。これらの色素の混合割合は特に限定しないが、通常感光性着色組成物の全量に対し、１〜５０％である。
以下実施例により本発明をさらに説明する。
【００３５】
【実施例】
実施例１
３，３´，４，４´−ベンゾフェノンテトラカルボン酸二無水物５０ｇ、ピリジン２５ｇ、メタノール２０ｇ、トルエン１００ｇを混合し、８０℃で１０ｈｒ反応させた。過剰なメタノールを留去した後、３０℃で塩化チオニル６０ｇをゆっくり滴下した。滴下終了後３０℃で１ｈｒ攪拌し、さらに５０℃に昇温して２ｈｒ攪拌した。反応終了後、減圧下で未反応の塩化チオニルとトルエンを除去し、粗酸塩化物を得た。残査をトルエンに再溶解し、水で１回洗浄後、有機層を分取した。これを無水硫酸ナトリウムで乾燥後、乾燥剤をろ別し、減圧濃縮して淡黄色水飴状の酸塩化物を得た。この化合物のテトラメチルシランを基準物質としたプロトンＮＭＲのチャートを図１に示した。これによると８ｐｐｍ前後のベンゼン環の水素原子に基づくピーク、４ｐｐｍ前後のメチル基に基づくピークの強度比６．０００／６．１３５＝６／６から所望の化合物である事が明らかである。尚、７．５ｐｐｍ近辺のピーク、及び３ｐｐｍのピークは反応溶媒であるトルエンに基づくピークである。次に、ｔ−ブチルハイドロパーオキサイドの１０％トルエン溶液１００ｇとトリエチルアミン１０ｇを混合冷却し、５℃で上記酸塩化物のトルエン溶液をゆっくり滴下し、脱塩酸反応を行なった。滴下終了後、５℃で１ｈｒ、引き続き室温で３ｈｒ攪拌した。ろ過でトリエチルアミン塩酸塩を除いた後、水洗を２回行い、無水硫酸ナトリウムで乾燥後、減圧下でトルエンを留去して下記構造からなる光重合開始剤の２５％トルエン溶液４２ｇを得た。光重合開始剤の濃度は乾燥減量から求めた。但し、3,3',4,4'-位に接続した４個のカルボニル基に接続したｔ−ブチルハイドロパーオキサイド基とメトキシ基は３−位と４−位、若しくは３‘−位と４’−位、相互に入れ替わっているものも含む場合もある。
0004164919.tif 000004
この光重合開始剤の２５％トルエン溶液を５℃で３ヶ月間保存したが、結晶の析出はみられなかった。
【００３６】
比較例１
３，３´，４，４´−テトラ（ｔ−ブチルパーオキシカルボニル）ベンゾフェノンの２５％トルエン溶液を５℃で３ヶ月間保存したところ、結晶の析出がみられた。
【００３７】
実施例２
３，３´，４，４´−ベンゾフェノンテトラカルボン酸二無水物５０ｇ、ピリジン２５ｇ、エチレングリコール９ｇを混合し、８０℃で１０ｈｒ反応させた。３０℃に冷却し、塩化チオニル６０ｇをゆっくり滴下した。滴下終了後３０℃で１ｈｒ攪拌し、さらに５０℃に昇温して２ｈｒ攪拌した。反応終了後、減圧下で未反応の塩化チオニルとトルエンを除去し、粗酸塩化物を得た。残査をトルエンに再溶解し、水で１回洗浄後、有機層を分取した。これを無水硫酸ナトリウムで乾燥後、乾燥剤をろ別し、減圧濃縮して淡黄色水飴状の酸塩化物を得た。これを実施例１と同様の方法でｔ−ブチルハイドロパーオキサイドと反応させ、一般式（２）に相当する光重合開始剤の２５％トルエン溶液を得た。これを５℃で３ヶ月間保存したが、結晶の析出はみられなかった。
【００３８】
実施例３〜９
実施例１のメタノールを、エタノール、ｎ−ブチルアミン、１−ブタノール、ベンジルアルコール、２−ヒドロキシエチルアクリレート、ヒドロキシブチルアクリレート、テトラヒドロフルフリルアルコールに変更して、各試薬のモル比が実施例１と同様になるようにして合成を行った。これらの光重合開始剤の２５％トルエン溶液を５℃で３ヶ月間保存したが、結晶の析出はみられなかった。
【００３９】
実施例１０
実施例１のｔ−ブチルハイドロパーオキサイドを、ｔ−ヘキシルハイドロパーオキサイドに変更して、各試薬のモル比が実施例１と同様になるようにして合成を行った。この光重合開始剤の２５％トルエン溶液を５℃で３ヶ月間保存したが、結晶の析出はみられなかった。
【００４０】
実施例１１
ベンジルメタクリレート／メチルメタクリレート／２−ヒドロキシエチルメタクリレート／メタクリル酸四元共重合体（モル比４６：１６：１３：２５、ＧＰＣで求めたポリエチレンオキシドを標準とする重量平均分子量７，０００）０．５０ｇ、プロピレングリコールモノメチルエーテルアセテート２．００ｇ、東亜合成（株）製Ｍ−４００ ０．４０ｇ、東亜合成（株）製Ｍ−２４０ ０．１０ｇ、４，４´−ビス（ジエチルアミノ）ベンゾフェノン０．０５ｇ、実施例１で合成した光重合開始剤の２５％トルエン溶液０．２０ｇ、ビックケミー・ジャパン（株）製ＢＹＫ−３００ ０．００２ｇを加えて混合攪拌し、光重合性開始剤組成物を得た。
光重合性開始剤組成物をガラス基板上に１２００ｒｐｍで５秒間スピンコートし、９０℃のホットプレート上で１分間乾燥した。このときの膜厚は１．３６μｍであった。この基板をウシオ（株）製ＵＩ−５０１Ｃ超高圧水銀灯で２０μｍのストライプパターンのマスクを介して、空気中、ギャップ１００μｍで露光した。露光量はウシオ（株）製積算光量計ＵＩＴ−１０２、受光器ＵＶＤ−３６５ＰＤで測定した。露光後のガラス基板を、純水５０００ｇに炭酸水素ナトリウム５ｇと炭酸ナトリウム２．５ｇを溶解した現像液でシャワー現像を行い、未露光部を除去し、得られたパターンの膜厚を測定した。膜厚が飽和する露光量は１５ｍｊ、このときの膜厚は１．３１μｍであった。
【００４１】
実施例１２
実施例２で合成した光重合開始剤を使用して、実施例１１と同様に光重合性開始剤組成物を調製した。露光前の膜厚は１．４０μｍ、膜厚が飽和する露光量は１０ｍｊ、このときの膜厚は１．３６μｍであった。
【００４２】
実施例１３
プロピレングリコールモノメチルエーテルアセテート２０ｇにゼネカ（株）製ソルスパーズ５ｇを溶解し、Ｃ．Ｉ．ピグメントレッド２５４を１２ｇとＣ．Ｉ．ピグメントイエロー１３９を３ｇ加えて３本ロールミルで混練した後、プロピレングリコールモノメチルエーテルアセテート６０ｇと直径０．５ｍｍのジルコニアビーズ４００ｇを加えてサンドミルで２０ｈｒ攪拌した。この液を孔径１μｍのテフロン製メンブレンフィルターでろ過して赤色分散液９５ｇを得た。
赤色分散液２ｇに実施例１２で調製した光重合性開始剤組成物の全量を攪拌しながらゆっくり滴下して、赤色感光性着色組成物を得た。これを実施例１１と同様の評価を行った。露光前の膜厚は１．２９μｍ、膜厚が飽和する露光量は２５ｍｊ、このときの膜厚は１．２３μｍであった。得られたパターンを２００℃１０分ポストベイクした後、２５０℃で１ｈｒ加熱して色の変化をみたところ、ΔＥは０．３１であり耐熱性は良好であった。
【００４３】
比較例２
３，３´，４，４´−テトラ（ｔ−ブチルパーオキシカルボニル）ベンゾフェノンの２５％トルエン溶液を使用して実施例１１と同様に光重合性開始剤組成物を調製し、さらに実施例１３と同様に感光性着色組成物とし、同様の評価を行った。露光前の膜厚は１．２８μｍ、膜厚が飽和する露光量は４５ｍｊ、このときの膜厚は１．２１μｍであった。ΔＥは０．３０であり耐熱性は良好であった。
【００４４】
【発明の効果】
本発明によれば、高感度で、保存安定性の高い、安価な光重合開始剤を得ることができる。この光重合開始剤を使用した光重合性開始剤組成物は高感度であり、さらに顔料等の色素を混合した感光性着色組成物も、高感度、高耐熱性を示し、カラーフィルターを製造するための材料として優れた特性を示すものである。
【図面の簡単な説明】
【図１】  ３，３‘，４，４’−ベンゾフェノンテトラカルボン酸二無水物をメトキシ化し、且つ、カルボン酸を塩素化した化合物のプロトンＮＭＲチャートである。
【図１】
0004164919.tif 000007